(57)【要約】【課題】  グリースの実用性能である軸受寿命並びに低温性を両立し、広い温度領域において安定した潤滑機能を有するグリース組成物を提供する。【解決手段】  基油と、増ちょう剤としてカルシウム複合石けんと、を含有するグリース組成物において、前記カルシウム複合石けんを構成するカルボン酸として、置換又は非置換のＣ１８〜２２の直鎖状高級脂肪酸と、置換又は非置換のベンゼン環を有する芳香族モノカルボン酸と、Ｃ２〜４の直鎖状飽和低級脂肪酸と、を用いたグリース組成物において、前記置換又は非置換のＣ１８〜２２の直鎖状高級脂肪酸は、ベヘニン酸を含み、且つ、ベヘニン酸の使用量は、前記置換又は非置換のＣ１８〜２２の直鎖状高級脂肪酸の全使用量を基準として、質量比で２５質量％以上７０質量％以下であるグリース組成物。【選択図】なし【特許請求の範囲】
【請求項１】
基油と、増ちょう剤としてカルシウム複合石けんと、を含有するグリース組成物において、前記カルシウム複合石けんを構成するカルボン酸として、置換又は非置換のＣ１８〜２２の直鎖状高級脂肪酸と、置換又は非置換のベンゼン環を有する芳香族モノカルボン酸と、Ｃ２〜４の直鎖状飽和低級脂肪酸と、を用いたグリース組成物において、前記置換又は非置換のＣ１８〜２２の直鎖状高級脂肪酸は、ベヘニン酸を含み、且つ、ベヘニン酸の使用量は、前記置換又は非置換のＣ１８〜２２の直鎖状高級脂肪酸の全使用量を基準として、質量比で２５質量％以上７０質量％以下であることを特徴とするグリース組成物。
【請求項２】
前記グリース組成物において、前記カルボン酸の使用量（質量）が、前記置換又は非置換のＣ１８〜２２の直鎖状高級脂肪酸＞前記Ｃ２〜４の直鎖状飽和低級脂肪酸＞前記置換又は非置換のベンゼン環を有する芳香族モノカルボン酸、の関係にある、請求項１記載のグリース組成物。
【請求項３】
ベヘニン酸以外の前記直鎖状高級脂肪酸がステアリン酸、オレイン酸、１２−ヒドロキシステアリン酸から選択される一種以上であることを特徴とする請求項１又は２記載のグリース組成物。
【請求項４】
前記芳香族モノカルボン酸が安息香酸及びパラトルイル酸から選択される一種以上であり、前記直鎖状飽和低級脂肪酸が酢酸及び酪酸から選択される一種以上であり、前記高級脂肪酸はステアリン酸とベヘニン酸の混合物であり、ステアリン酸とベヘニン酸の質量比は７５：２５〜３０：７０であることを特徴とする請求項１〜３のいずれかに記載のグリース組成物。
【発明の詳細な説明】
【技術分野】
【０００１】
本発明は、グリース組成物に関する。より詳細には、優れたせん断安定性、熱的に安定で長い軸受寿命、さらに良好な低温流動性を有するカルシウムコンプレックス系グリースに関する。
【背景技術】
【０００２】
昨今、機械技術の進歩に伴い、潤滑環境は過酷化し、高温下における性能向上への要求が高まっており、これを満たすグリースが求められている。
【０００３】
その中で、例えば、リチウム石けん系グリースについては、リチウムグリースより使用温度領域が広いリチウムコンプレックスグリースが提案されているが、その原料であるリチウムは、昨今の需要の高まりから、今後、供給不安定、また価格の高騰等が懸念されている。一方ウレアグリースは耐熱グリースとして広く使用されているが、原料として使用されている物質の中には毒性が強いものがあり、製造する上で取り扱いに十分注意する必要がある。そこで、供給安定性、環境適合性が高く、また耐熱性を備えたグリース組成物を成す材料が求められる。
【０００４】
上記背景の中、特許文献１には、高級脂肪酸、低級脂肪酸並びに芳香族カルボン酸の三成分と水酸化カルシウムを反応させて得られるカルシウムコンプレックス増ちょう剤に関する技術であり、非常に優れた酸化安定性と耐熱性（滴点）を有するグリース組成物が提案されている。
【先行技術文献】
【特許文献】
【０００５】
【特許文献１】特開２０１３−１３６７３８
【発明の概要】
【発明が解決しようとする課題】
【０００６】
しかしながら、特許文献１に係るグリース組成物によれば、例えば高級脂肪酸としてステアリン酸を使用すると高温下において軟化しやすく、軸受寿命という観点からは実用性能が十分とは言えない場合もあった。他方、グリース組成物の軸受寿命を延長しようとした場合、グリースの流動性（特に低温条件下）を望ましいものとすることが困難であることが判明した。
【０００７】
そこで、本発明は、グリースの実用性能である軸受寿命並びに低温性を両立し、広い温度領域において安定した潤滑機能を有するグリース組成物を提供することを課題とする。
【課題を解決するための手段】
【０００８】
特定のカルシウム複合石けんを含むグリース組成物において、カルシウム複合石けんを構成する高級脂肪酸の一つとして特定成分を選択し、且つ、高級脂肪酸に占める特定成分の質量比を特定範囲とすることで、軸受寿命が格段に向上し、且つ良好な低温性を有することから、広い温度領域においても安定した潤滑機能を有することを見出して本発明を完成させた。即ち、本発明は下記の通りである。
【０００９】
本発明（１）は、基油と、増ちょう剤としてカルシウム複合石けんと、を含有するグリース組成物において、前記カルシウム複合石けんを構成するカルボン酸として、置換又は非置換のＣ１８〜２２の直鎖状高級脂肪酸と、置換又は非置換のベンゼン環を有する芳香族モノカルボン酸と、Ｃ２〜４の直鎖状飽和低級脂肪酸と、を用いたグリース組成物において、前記置換又は非置換のＣ１８〜２２の直鎖状高級脂肪酸は、ベヘニン酸を含み、且つ、ベヘニン酸の使用量は、前記置換又は非置換のＣ１８〜２２の直鎖状高級脂肪酸の全使用量を基準として、質量比で２５質量％以上７０質量％以下である、グリース組成物である。
本発明（２）は、前記グリース組成物において、前記カルボン酸の使用量（質量）が、前記置換又は非置換のＣ１８〜２２の直鎖状高級脂肪酸＞前記Ｃ２〜４の直鎖状飽和低級脂肪酸＞前記置換又は非置換のベンゼン環を有する芳香族モノカルボン酸、の関係にある、前記発明（１）のグリース組成物である。
本発明（３）は、ベヘニン酸以外の前記直鎖状高級脂肪酸がステアリン酸、オレイン酸、１２−ヒドロキシステアリン酸から選択される一種以上である、前記発明（１）又は（２）のグリース組成物である。
本発明（４）は、前記芳香族モノカルボン酸が安息香酸及びパラトルイル酸から選択される一種以上であり、前記直鎖状飽和低級脂肪酸が酢酸及び酪酸から選択される一種以上であり、前記高級脂肪酸はステアリン酸とベヘニン酸の混合物であり、ステアリン酸とベヘニン酸の質量比は７５：２５〜３０：７０である、前記発明（１）〜（３）のいずれかのグリース組成物である。
【発明の効果】
【００１０】
本発明によれば、グリースの実用性能である軸受寿命並びに低温性を両立し、広い温度領域において安定した潤滑機能を有するグリース組成物を提供することが可能となる。
【発明を実施するための形態】
【００１１】
以下、本発明の一態様を詳細に説明するが、本発明の技術的範囲は当該一態様に何ら限定されるものではない。
【００１２】
本態様のグリース組成物は、必須構成成分として「基油」及び「増ちょう剤」を含有する。以下、グリース組成物に含まれる各成分、グリース組成物における各成分の量（配合量）、グリース組成物の製造方法、グリース組成物の性状、グリース組成物の用途を順に説明する。
【００１３】
≪グリース組成物（成分）≫
［基油］
本形態のグリース組成物に用いられる基油は、特に限定されない。例えば、通常のグリース組成物に使用される鉱油、合成油、動植物油、これらの混合油を適宜使用することができる。具体例としては、ＡＰＩ（Ａｍｅｒｉｃａｎ  Ｐｅｔｒｏｌｅｕｍ  Ｉｎｓｔｉｔｕｔｅ；米国石油協会）基油カテゴリーでグループ１〜５等に属する基油を、単独又は混合物として使用してもよい。
【００１４】
グループ１基油には、例えば、原油を常圧蒸留して得られる潤滑油留分に対して、溶剤精製、水素化精製、脱ろう等の精製手段を適宜組み合わせて適用することにより得られるパラフィン系鉱油がある。グループ２基油には、例えば、原油を常圧蒸留して得られる潤滑油留分に対して、水素化分解、脱ろう等の精製手段を適宜組み合わせて適用することにより得られたパラフィン系鉱油がある。ガルフ社法等の水素化精製法により精製されたグループ２基油は、全イオウ分が１０ｐｐｍ未満、アロマ分が５％以下であり、本発明において好適に用いることができる。グループ３基油及びグループ２プラス基油には、例えば、原油を常圧蒸留して得られる潤滑油留分に対して、高度水素化精製により製造されるパラフィン系鉱油や、脱ろうプロセスにて生成されるワックスをイソパラフィンに変換・脱ろうするＩＳＯＤＥＷＡＸプロセスにより精製された基油や、モービルＷＡＸ異性化プロセスにより精製された基油があり、これらも本形態において好適に用いることができる。
【００１５】
合成油としては、例えば、ポリオレフィン、セバシン酸ジオクチルのような二塩基酸のジエステル、ポリオールエステル、アルキルベンゼン、アルキルナフタレン、エステル、ポリオキシアルキレングリコール、ポリオキシアルキレングリコールエステル、ポリオキシアルキレングリコールエーテル、ポリフェニルエーテル、ジアルキルジフェニルエーテル、含フッ素化合物（パーフルオロポリエーテル、フッ素化ポリオレフィン等）、シリコーン等が挙げられる。上記ポリオレフィンには、各種オレフィンの重合物又はこれらの水素化物が含まれる。オレフィンとしては任意のものが用いられるが、例えば、エチレン、プロピレン、ブテン、炭素数５以上のα−オレフィン等が挙げられる。ポリオレフィンの製造にあたっては、上記オレフィンの１種を単独で用いてもよく、２種以上を組み合わせて用いてもよい。特にポリ−α−オレフィン（ＰＡＯ）と呼ばれているポリオレフィンが好適であり、これはグループ４基油である。
【００１６】
天然ガスの液体燃料化技術のフィッシャートロプッシュ法により合成されたＧＴＬ（ガストゥリキッド）により得られた油は、原油から精製された鉱油基油と比較して、硫黄分や芳香族分が極めて低く、パラフィン構成比率が極めて高いため、酸化安定性に優れ、蒸発損失も非常に小さいため、本形態の基油として好適に用いることができる。
【００１７】
［増ちょう剤］
本形態において使用される増ちょう剤は、複数のカルボン酸を特定の塩基（典型的には水酸化カルシウム）と反応させたカルシウム複合石けんである。ここで、本形態に係るカルシウム複合石けんにおける「複合」とは、複数のカルボン酸を用いているという意味である。本形態に係るカルシウム複合石けんのカルボン酸源としては、（１）高級脂肪酸、（２）芳香族モノカルボン酸及び（３）低級脂肪酸の３種が用いられる。以下、当該カルシウム複合石けんのカルボン酸部分（アニオン部分）について詳述する。
【００１８】
（１）本形態で用いられる高級脂肪酸は、Ｃ１８〜２２の直鎖状高級脂肪酸であるが、ベヘニン酸（ドコサン酸、Ｃ２２）と、ベヘニン酸以外の高級脂肪酸（Ｃ１８〜２２の直鎖状高級脂肪酸）と、を必須的に含む。ここで、当該ベヘニン酸以外の高級脂肪酸（直鎖状高級脂肪酸）は、非置換でも一以上の置換基（例えば、ヒドロキシル基等）を有していてもよい。また、当該直鎖状高級脂肪酸は、飽和脂肪酸でも不飽和脂肪酸でもよいが、飽和脂肪酸であることが好適である。具体例として、飽和脂肪酸としては、ステアリン酸（オクタデカン酸、Ｃ１８）、ツベルクロステアリン酸（ノナデカン酸、Ｃ１９）、アラキジン酸（イコサン酸、Ｃ２０）、ヘンイコサン酸（Ｃ２１）、ヒドロキシステアリン酸（Ｃ１８、ヒマシ硬化脂肪酸）、不飽和脂肪酸としては、オレイン酸、リノール酸、リノレン酸（Ｃ１８）、ガドレイン酸、エイコサジエン酸、ミード酸（Ｃ２０）、エルカ酸、ドコサジエン酸（Ｃ２２）等を挙げることができる。
【００１９】
更に、ベヘニン酸以外の高級脂肪酸としては、一種でも複数種を組み合わせて用いてもよい｛ベヘニン酸以外の高級脂肪酸を複数種とした場合、高級脂肪酸の種類は、ベへニン酸を含む三種以上となる｝。なお、ベヘニン酸以外の高級脂肪酸としては、上述したどのような高級脂肪酸（飽和脂肪酸及び／又は不飽和脂肪酸）でもよいが、ステアリン酸、オレイン酸、１２−ヒドロキシステアリン酸から選択される一種以上であること｛即ち、（１）高級脂肪酸が、ベヘニン酸と、ステアリン酸、オレイン酸及び１２−ヒドロキシステアリン酸から選択される一種以上の飽和脂肪酸と、の混合物であること｝が好適であり、ステアリン酸との混合物であること｛即ち、（１）高級脂肪酸が、ベヘニン酸とステアリン酸との混合物であること｝がより好適である。
【００２０】
（２）本形態で用いられる芳香族モノカルボン酸は、置換又は非置換のベンゼン環を有する芳香族モノカルボン酸である。ここで、当該芳香族モノカルボン酸は、非置換でも一以上の置換基（例えば、ｏ−、ｍ−又はｐ−アルキル基、ヒドロキシ基、アルコキシ基等）を有していてもよい。具体例として、安息香酸、メチル安息香酸｛トルイル酸（ｐ−、ｍ−、ｏ−）｝、ジメチル安息香酸（キシリル酸、ヘメリト酸、メシチレン酸）、トリメチル安息香酸｛プレーニチル酸、ジュリル酸、イソジュリル酸（α−、β−、γ−）｝、４−イソプロピル安息香酸（クミン酸）、ヒドロキシ安息香酸（サリチル酸）、ジヒドロキシ安息香酸｛ピロカテク酸、レソルシル酸（α−、β−、γ−）、ゲンチジン酸、プロトカテク酸｝、トリヒドロキシ安息香酸（没食子酸）、ヒドロキシ−メチル安息香酸｛クレソチン酸（ｐ−、ｍ−、ｏ−）｝、ジヒドロキシ−メチル安息香酸（オルセリン酸）、メトキシ安息香酸｛アニス酸（ｐ−、ｍ−、ｏ−）｝、ジメトキシ安息香酸（ベラトルム酸）、トリメトキシ安息香酸（アサロン酸）、ヒドロキシ−メトキシ安息香酸（バニリン酸、イソバニリン酸）、ヒドロキシ−ジメトキシ安息香酸（シリング酸）等を挙げることができる。尚、これらは一種でも複数種を組み合わせて用いてもよい。芳香族モノカルボン酸は、これらの内でも、安息香酸及びパラトルイル酸から選択される一種以上であることが好適である。尚、本明細書における「置換基」のアルキル及びアルコキシのアルキル部分は、例えば、１〜４の直鎖状又は分岐鎖状のアルキルである。
【００２１】
（３）本形態で用いられる低級脂肪酸は、Ｃ２〜４の直鎖状飽和低級脂肪酸である。具体例として、酢酸（Ｃ２）、プロピオン酸（Ｃ３）、酪酸（Ｃ４）を挙げることができる。これらの内、酢酸（Ｃ２）及び酪酸（Ｃ４）から選択される一種以上であることが好適であり、酢酸（Ｃ２）が特に好適である。尚、これらは一種でも複数種を組み合わせて用いてもよい。
【００２２】
これらの内、本発明の効果をより高めること、更には、木目の良さ、粘弾性(コシ)、製造の容易性等の観点から、芳香族モノカルボン酸が安息香酸及びパラトルイル酸から選択される一種以上であり、直鎖状飽和低級脂肪酸が酢酸及び酪酸から選択される一種以上であり、且つ、高級脂肪酸はステアリン酸とベヘニン酸の混合物であることが最も好適である。
【００２３】
（他の増ちょう剤）
本形態のグリース組成物には、上記のカルシウム複合石けんと共に他の増ちょう剤を併用することができる。こうした他の増ちょう剤としては、第三リン酸カルシウム、アルカリ金属石けん、アルカリ金属複合石けん、アルカリ土類金属石けん、アルカリ土類金属複合石けん（カルシウム複合石けん以外のもの）、アルカリ金属スルホネート、アルカリ土類金属スルホネート、その他の金属石けん、テレフタラメート金属塩、クレイ、シリカエアロゲル等のシリカ（酸化ケイ素）、ポリテトラフルオロエチレン等のフッ素樹脂等を挙げることができ、これらの１種又は２種以上を併せて使用することができる。また、これら以外にも液状物質に粘ちょう効果を付与できるものはいずれも使用することができる。
【００２４】
［任意の成分］
本形態のグリース組成物には、更に任意の酸化防止剤、防錆剤、油性剤、極圧剤、耐摩耗剤、固体潤滑剤、金属不活性剤、ポリマー、金属系清浄剤、非金属系清浄剤、消泡剤、着色剤、撥水剤等の添加剤を、グリース組成物全体を１００質量部として、任意の成分全体で約０．１〜２０質量部加えることができる。例えば、酸化防止剤としては、２，６−ジ−ｔ−ブチル−４−メチルフェノール、２，６−ジ−ｔ−ブチルパラクレゾール、ｐ，ｐ’−ジオクチルジフェニルアミン、Ｎ−フェニル−α−ナフチルアミン、フェノチアジン等がある。例えば、防錆剤としては、酸化パラフィン、カルボン酸金属塩、スルフォン酸金属塩、カルボン酸エステル、スルフォン酸エステル、サリチル酸エステル、コハク酸エステル、ソルビタンエステルや各種アミン塩等がある。例えば、油性剤や極圧剤並びに耐摩耗剤としては、硫化ジアルキルジチオリン酸亜鉛、硫化ジアリルジチオリン酸亜鉛、硫化ジアルキルジチオカルバミン酸亜鉛、硫化ジアリルジチオカルバミン酸亜鉛、硫化ジアルキルジチオリン酸モリブテン、硫化ジアリルジチオリン酸モリブテン、硫化ジアルキルジチオカルバミン酸モリブテン、硫化ジアリルジチオカルバミン酸モリブテン、有機モリブテン錯体、硫化オレフィン、トリフェニルフォスフェート、トリフェニルフォスフォロチオネート、トリクレジンフォスフェート、その他リン酸エステル類、硫化油脂類等がある。例えば、固体潤滑剤としては、二硫化モリブテン、グラファイト、窒化ホウ素、メラミンシアヌレート、ＰＴＦＥ（ポリテトラフルオロエチレン）、二硫化タングステン、フッ化黒鉛等がある。例えば、金属不活性剤としては、Ｎ，Ｎ’ジサリチリデン−１，２−ジアミノプロパン、ベンゾトリアゾール、ベンゾイミダゾール、ベンゾチアゾール、チアジアゾール等がある。例えば、ポリマーとしては、ポリブテン、ポリイソブテン、ポリイソブチレン、ポリイソプレン、ポリメタクリレート等が挙げられる。例えば、金属系清浄剤として、金属スルホネート、金属サリチレート、金属フィネート等を挙げることができる。例えば、非金属系清浄剤として、コハク酸イミド等を挙げることができる。例えば、消泡剤として、メチルシリコーン、ジメチルシリコーン、フルオロシリコーン、ポリアクリレート等を挙げることができる。
【００２５】
≪グリース組成物（各成分の配合量）≫
次に、本形態に係るグリース組成物における配合量を説明する。
【００２６】
［基油］
基油の配合量としては、グリース組成物全体を１００質量部として、好ましくは６０〜９９質量部であり、より好ましくは７０〜９７質量部であり、更に好ましくは８０〜９５質量部である。
【００２７】
［増ちょう剤］
（カルシウム複合石けん）
増ちょう剤におけるカルシウム複合石けんは、グリース組成物全体を１００質量部として、好ましくは１〜４０質量部、より好ましくは３〜２５質量部、更に好ましくは５〜２０質量部配合することができる。
【００２８】
ここで、本形態に係るカルシウム複合石けんは、（１）高級脂肪酸としてベヘニン酸及びベヘニン酸以外の高級脂肪酸必須成分として含み、且つ、ベヘニン酸の使用量は、（１）高級脂肪酸の全使用量を基準として、質量比で２５質量％以上７０質量％以下であることを必須とする。
【００２９】
軸受寿命には化学的要因（酸化劣化による潤滑不良）と物理的要因（軟化による軸受からの漏えい）が複合して影響しており、これらを両立することで、長寿命化を図ることができる。前述の特許文献１の実施例記載の技術はいずれも耐熱性、酸化安定性に優れるものの、高級脂肪酸にステアリン酸（Ｃ１８）を使用すると、高温下においてグリースの軟化を招き、軸受寿命が十分ではない場合があることを本発明者らは見出した。次に、本発明者らは、グリース組成物中におけるカルシウム複合石けんに関して、多様な高級脂肪酸を用いた研究を行ったところ、高級脂肪酸にベヘニン酸（Ｃ２２）を使用すると、ステアリン酸（Ｃ１８）を使用した場合と比較し、グリースの高温下における構造安定性が高いことから、軸受寿命が長くなることを見出した。これは、ベヘニン酸（Ｃ２２）はステアリン酸（Ｃ１８）より炭素鎖長が長く、基油との相溶性が高いことから、増ちょう剤の繊維構造が強固になり、かつ基油の保持能力が高いことに起因するものと考えられる。しかしながら、高級脂肪酸にベヘニン酸を使用した場合、グリース構造が強固であるために、低温時のグリースの流動性が低下する場合があることを見出した。そこで、本発明者らは、更なる研究を重ねた結果、カルシウム複合石けんを構成するカルボン酸として、置換又は非置換のＣ１８〜２２の直鎖状高級脂肪酸と、置換又は非置換のベンゼン環を有する芳香族モノカルボン酸と、Ｃ２〜４の直鎖状飽和低級脂肪酸と、を用いたグリース組成物において、高級脂肪酸としてベヘニン酸を含む２種以上の高級脂肪酸を配合し、且つ、高級脂肪酸に占めるベヘニン酸の質量比を２５質量％以上７０質量％以下とした場合にはじめて、軸受寿命並びに低温性を両立し、広い温度領域において安定した潤滑機能を発揮することを見出した。
【００３０】
なお、上記の観点から、高級脂肪酸に占めるベヘニン酸の質量比は、２５〜７０質量％であるが、４０〜５５質量％であることが好適である。
【００３１】
本形態に係るカルシウム複合石けんは、前記高級脂肪酸がステアリン酸とベヘニン酸の混合物である場合、特に、芳香族モノカルボン酸が安息香酸及びパラトルイル酸から選択される一種以上であり、前記直鎖状飽和低級脂肪酸が酢酸及び酪酸から選択される一種以上である場合には、ステアリン酸とベヘニン酸の質量比が７５：２５〜３０：７０であること好適である。
【００３２】
また、本形態に係るカルシウム複合石けんは、前述のように、（１）高級脂肪酸（置換又は非置換のＣ１８〜２２の直鎖状高級脂肪酸）、（２）芳香族モノカルボン酸（置換又は非置換のベンゼン環を有する芳香族モノカルボン酸）、及び（３）低級脂肪酸（Ｃ２〜４の直鎖状飽和低級脂肪酸）の三種が用いられるが、カルボン酸の使用量（質量）が、（１）高級脂肪酸＞（２）低級脂肪酸＞（３）芳香族モノカルボン酸、の関係にあることが好適である。なお、本形態に係るカルシウム複合石けんにおける各成分の配合量は、より詳細には、例えば以下を例示できる。
【００３３】
カルシウム複合石けん中における高級脂肪酸は、グリース組成物全体を１００質量部として、０．５〜２２質量部、より好ましくは１〜１８質量部、更に好ましくは２〜１５質量部配合することができる。
【００３４】
カルシウム複合石けん中における芳香族モノカルボン酸は、グリース組成物全体を１００質量部として、０．０５〜５質量部、より好ましくは０．１〜４質量部、更に好ましくは０．５〜３質量部配合することができる。
【００３５】
カルシウム複合石けん中における低級脂肪酸は、グリース組成物全体を１００質量部として、０．１５〜７質量部、より好ましくは０．５〜６質量部、更に好ましくは１〜５質量部配合することができる。
【００３６】
基油に対するカルシウム複合石けんの質量比は、好ましくは約９９：１〜６０：４０であり、より好ましくは約９７：３〜７０：３０であり、更に好ましくは約９５：５〜８０：２０である。
【００３７】
全カルボン酸の量に対する高級脂肪酸の質量比は、好ましくは約７０：３０〜６２：３８であり、より好ましくは約６９：３１〜６４：３６であり、更に好ましくは約６８：３２〜６５：３５である。
【００３８】
全カルボン酸の量に対する芳香族モノカルボン酸の質量比は、好ましくは約９８：２〜８３：１７であり、より好ましくは約９６：４〜８４：１６であり、更に好ましくは約９５：５〜８５：１５である。
【００３９】
全カルボン酸の量に対する低級脂肪酸の質量比は、好ましくは約９０：１０〜７６：２４であり、より好ましくは約８９：１１〜８０：２０であり、更に好ましくは約８８：１２〜８３：１７である。
【００４０】
高級脂肪酸に対する芳香族モノカルボン酸の質量比は、好ましくは約９７：３〜７０：３０であり、より好ましくは約９５：５〜７５：２５であり、更に好ましくは約９２：８〜７８：２２である。芳香族モノカルボン酸の比率が３０％を超えるとグリース構造にならず、３％未満だと耐熱性が付与されないと考えられる。
【００４１】
高級脂肪酸に対する低級脂肪酸の質量比は、好ましくは約８５：１５〜６５：３５であり、より好ましくは約８２：１８〜７０：３０であり、更に好ましくは約８０：２０〜７２：２８である。低級脂肪酸の比率が３５％を超えるとグリース構造にならず、１５％未満だと耐熱性が付与されないと考えられる。
【００４２】
芳香族モノカルボン酸に対する低級脂肪酸の質量比は、好ましくは約５３：４７〜１０：９０であり、より好ましくは約５１：４９〜１５：８５であり、更に好ましくは約５０：５０〜２０：８０である。低級脂肪酸の比率が９０質量％を超えると、増ちょう効果が弱くグリース構造にならないと考えられる。
【００４３】
≪グリース組成物の製造方法≫
本形態のグリース組成物は、一般的に行われるグリースの製造方法で製造することができる。その製造方法は特に限定されないが、例えば、グリース製造釜内に、基油と、高級脂肪酸（ベヘニン酸を含む混合物）、低級脂肪酸及び芳香族モノカルボン酸を混入し、６０〜１２０℃の温度で内容物を溶解させる。次に、あらかじめ適当量の蒸留水に溶解分散させた水酸化カルシウムを前記釜内に入れる。各種カルボン酸と塩基性カルシウム（典型的には水酸化カルシウム）がけん化反応し、徐々に石けんが基油中で生成され、更に加熱することによって、脱水を完了させ、グリース増ちょう剤を形成する。脱水完了後、１８０〜２２０℃の温度まで加熱し、十分に撹拌混合させた後、室温まで冷却させる。その後、分散機（例えば、三本ロールミル等）を使用して、均質なグリース組成物を得る。
【００４４】
≪グリース組成物の物性≫
ちょう度
本形態のグリースは、ちょう度試験において、好ましくは１号〜４号（１７５〜３４０）のちょう度であり、更に好ましくは２号〜３号（２２０〜２９５）のちょう度である。尚、ちょう度はグリースの外観的硬さを表す。ここで、ちょう度の測定方法は、ＪＩＳ  Ｋ  ２２２０  ７に従って混和ちょう度の測定を行うことができる。
【００４５】
滴点
本形態のグリース組成物は、滴点が２００℃以上又は超となるものが好ましく、２２０℃以上又は超となるものがより好ましく、２６０℃超又は以上となるものが特に好ましい。
グリース組成物の滴点が１８０℃以上（通常のカルシウムグリースと比較して５０℃以上高い温度）であれば、潤滑上の問題、例えば、高温での粘性喪失やそれに伴う漏洩、焼付け等が生じる可能性を抑えられると考えられる。尚、滴点は、粘性を有するグリースが、温度を上げてゆくと増ちょう剤構造を失う温度をいう。ここで、滴点の測定は、ＪＩＳ  Ｋ  ２２２０  ８に従って行うことができる。
【００４６】
低温性
本形態のグリースは、温度―ちょう度試験（−２０℃）において、ちょう度差（不混和ちょう度（２５℃）−低温ちょう度（−２０℃））が好ましくは１３０以下あり、より好ましくは１２０以下である。上記ちょう度差が１３０より大きいとグリースの流動性が悪く、低温環境下において潤滑機能が失われ、例えば軸受の起動トルクが増大し、機械の始動時のエネルギーロスや故障に繋がる。したがって、低温時においてもグリースのちょう度が軟らかく潤滑性が維持している状態が望まれる。ここで、ちょう度の測定方法は、ＪＩＳ  Ｋ  ２２２０  ７に従って不混和ちょう度の測定を行うことができる。
【００４７】
軸受寿命
本形態のグリース組成物は、グリース軸受寿命試験（１５０℃）において、寿命時間が３５０時間以上のものが好ましく、４００時間以上となるものがより好ましく、４５０時間以上となるものが更に好ましい。軸受寿命試験は、６３０６型深溝玉軸受に、供試グリースを６．０ｇ封入し、１５０℃の温度で２０時間運転と４時間停止の、サイクル運転にて供試グリース封入軸受を稼働させる。その後グリースの潤滑機能が失われ、軸受の回転が不良となり、軸受を駆動しているモータの電流が一定以上になると停止する仕組みの装置である。グリース寿命はこの停止した時間を読み取り、グリースの寿命時間として記録する。グリースの潤滑寿命はグリース物理的挙動や化学的劣化に大きく関係し、どちらか一方でも、機能を失うと潤滑寿命に大きく影響する。例えば、グリースが高温において、液状になったり、軸受内のせん断により極度に軟化すると、軸受からグリースが流失し、潤滑油の補給が出来なくなり寿命時間が短くなる。また、グリース自体の自己発熱が過多であったり使用環境が高温の場合は、熱の影響をグリースが大きく受け、酸化劣化が進行し、基油分の粘度増加、スラッジの生成、又は増ちょう剤構造の変化によって、グリースは硬化又は軟化し、早期に潤滑寿命に至る。従って、グリース物理的挙動や化学的劣化が少なく安定した潤滑状態を維持する事が可能な潤滑寿命の長いグリースは、機械の信頼性の向上やメンティナンス期間の延長が期待でき、また、高温環境でも使用可能となる事から、市場においても広く望まれる。ここで、グリース潤滑寿命の測定は、ＡＳＴＭ  Ｄ１７４１の軸受寿命試験に従って行う事ができる。
【００４８】
≪グリース組成物の用途≫
本形態のグリース組成物は、一般に使用される機械、軸受、歯車等に使用可能であることはもちろん、より苛酷な条件下、例えば、高温条件下で優れた性能を発揮することができる。例えば、自動車では、スターター、オルターネーター及び各種アクチュエーター部のエンジン周辺、プロペラシャフト、等速ジョイント（ＣＶＪ）、ホイールベアリング及びクラッチ等のパワートレイン、電動パワーステアリング（ＥＰＳ）、制動装置、ボールジョイント、ドアヒンジ、ハンドル部、冷却ファンモーター、ブレーキのエキスパンダー等の各種部品等の潤滑に好適に用いることができる。更に、パワーショベル、ブルドーザー、クレーン車等の建設機械、鉄鋼産業、製紙工業、林業機械、農業機械、化学プラント、発電設備、乾燥炉、複写機、鉄道車両、シームレスパイプのネジジョイント等の各種高温・高荷重部位に用いることも好ましい。その他の用途としては、ハードディスク軸受用、プラスチック潤滑用、カートリッジグリース等が挙げられるが、これらの用途にも好適である。
【実施例】
【００４９】
次に、本発明を実施例及び比較例により、更に詳細に説明するが、本発明は、これらの例によって何ら限定されるものではない。
【００５０】
≪本組成物に用いられた原料≫
本実施例及び比較例で用いた原料は以下の通りである。尚、実施例１〜実施例３及び比較例１〜４の分量は、特に記載がなければ以下の表１に記載の通りである。尚、表１で記載した原料の量{特に、水酸化カルシウム及び各種カルボン酸（高級脂肪酸、芳香族モノカルボン酸及び低級脂肪酸）}は、試薬の量である。よって、組成物における実際の成分量は、表１での数値及び下記で述べる純度に基づき算出される。
【００５１】
増ちょう剤原料
・水酸化カルシウム：純度９６．０％の特級試薬である。
・ステアリン酸：Ｃ１８の直鎖アルキル飽和脂肪酸で純度９５．０％の特級試薬である。
・ベヘニン酸：Ｃ２２の直鎖アルキル飽和脂肪酸で純度９９．０％の試薬である。
・安息香酸：純度９９．５％の特級試薬である。
・酢酸：炭素数２のアルキル脂肪酸で純度９９．７％の特級試薬である。
【００５２】
基油Ａ
・基油Ａ：脱ろう溶剤精製により得られたパラフィン系鉱油で、グループ１に属するものであり、１００℃動粘度が１１．２５ｍｍ２／ｓ、粘度指数が９７のものである。
【００５３】
実施例１
グリース製造釜内に、原料として基油Ａと、ステアリン酸、ベヘニン酸、安息香酸及び酢酸を混入し、９０℃に加熱し、内容物を溶解させた。次に、あらかじめ適当量の蒸留水に溶解分散させた水酸化カルシウムを釜内に入れた。この時、各種カルボン酸と水酸化カルシウムがけん化反応し、徐々に石けんが基油中で生成され、更に加熱することによって、脱水を完了させ、グリース増ちょう剤を形成させた。脱水完了後、２００℃を超える温度までグリースを加熱し、十分に撹拌混合させた後、室温まで冷却させた。その後、三本ロールミルを使用して、均質な３号ちょう度のグリースを得た。
【００５４】
実施例２
グリース製造釜内に、原料として基油Ａと、ステアリン酸、べへニン酸、安息香酸及び酢酸を混入し、実施例１と同様にして、均質な３号ちょう度のグリースを得た。
【００５５】
実施例３
グリース製造釜内に、原料として基油Ａと、ステアリン酸、べへニン酸、安息香酸及び酢酸を混入し、実施例１と同様にして、均質な３号ちょう度のグリースを得た。
【００５６】
比較例１
グリース製造釜内に、原料として基油Ａと、ステアリン酸、安息香酸及び酢酸を混入し、９０℃に加熱し、内容物を溶解させた。次に、あらかじめ適当量の蒸留水に溶解分散させた水酸化カルシウムを釜内に入れた。この時、各種カルボン酸と水酸化カルシウムとがけん化反応し、徐々に石けんが基油中で生成され、更に加熱することによって、脱水を完了させ、グリース増ちょう剤を形成させた。脱水完了後、２００℃を超える温度までグリースを加熱し、十分に撹拌混合させた後、室温まで冷却させた。その後、三本ロールミルを使用して、均質な３号ちょう度のグリースを得た。
【００５７】
比較例２
グリース製造釜内に、原料として基油Ａと、ステアリン酸、ベヘニン酸、安息香酸及び酢酸を混入し、比較例１と同様にして、均質な３号ちょう度のグリースを得た。
【００５８】
比較例３
グリース製造釜内に、原料として基油Ａと、ステアリン酸、ベヘニン酸、安息香酸及び酢酸を混入し、比較例１と同様にして、均質な３号ちょう度のグリースを得た。
【００５９】
比較例４
グリース製造釜内に、原料として基油Ａと、ベヘニン酸、安息香酸及び酢酸を混入し、比較例１と同様にして、均質な３号ちょう度のグリースを得た。
【００６０】
比較例５
グリース製造釜内に、原料として基油Ａと、ステアリン酸及び酢酸を混入し、比較例１と同様にして、均質な２．５号ちょう度のグリースを得た。
【００６１】
比較例６
市販リチウム系グリース（昭和シェル石油社製）で、増ちょう剤はリチウム１２ヒドロキシステアレート石けんで、鉱物油系の潤滑油を基油に使用している、また、基油の粘度は１００℃で６．２ｍｍ２／ｓである。
【００６２】
以上の原料の構成及び製造方法により調製したグリース組成物について、ちょう度、滴点、及び軸受寿命を上記に記載された方法により測定し、表１にその結果を示した。この結果から、本実施例に係るグリース組成物は、高滴点や耐熱性等を担保しつつ、軸受寿命が著しく向上し、低温性を両立していることが分かる。これにより、グリースの機能そのものと機械の保守向上への信頼性を大きく高めることが可能となる。
【００６３】
【表１】
2018090690.tif 000002
【００６４】
表１より明らかなように、比較例１及び２（長鎖脂肪酸に占めるベヘニン酸の質量割合が２５％未満のもの）は、軸受寿命が十分ではなく、比較例３及び４（長鎖脂肪酸に占めるベヘニン酸の質量割合が７０％超のもの）は、低温においてグリースが硬くなる。また、比較例５（従来のカルシウムコンプレックスグリース）及び比較例６（市販リチウムグリース）は、軸受寿命が短く耐久性を有していない。他方、本発明にかかる各実施例は、いずれも軸受寿命と低温性を両立することから、広い温度領域においても安定した潤滑機能を有する。